(57)【要約】[課題]本発明は、酸性電解質中や高電位で腐食せず、耐久性に優れ、高い酸素還元能を有する触媒を提供する。[解決手段]本発明の触媒は、粉末Ｘ線回折法（Ｃｕ−Ｋα線）による測定において、回折角２θ＝２５．４５°〜２５．６５°間のＸ線回折強度の最大値をI1とし、回折角２θ＝２θ＝２５．６５°〜２６．０°間のＸ線回折強度の最大値をI2とした場合、I2／（I1＋I2）が０．２５以上となるニオブ含有炭窒酸化物からなることを特徴とする。
2010041639.tif 000002
【特許請求の範囲】
【請求項１】
粉末Ｘ線回折法（Ｃｕ−Ｋα線）による測定において、回折角２θ＝２５．４５°〜２５．６５°間のＸ線回折強度の最大値をI1とし、回折角２θ＝２５．６５°〜２６．０°間のＸ線回折強度の最大値をI2とした場合、I2／（I1＋I2）が０．２５以上となるニオブ含有炭窒酸化物からなることを特徴とする触媒。
【請求項２】
前記ニオブ含有炭窒酸化物の組成式が、ＮｂＣxＮyＯz（ただし、ｘ、ｙ、ｚは原子数の比を表し、０．０１≦ｘ≦２、０．０１≦ｙ≦２、０．０１≦ｚ≦３、かつｘ＋ｙ＋ｚ≦５である。）で表されることを特徴とする請求項１に記載の触媒。
【請求項３】
前記ニオブ含有炭窒酸化物が、ニオブ以外に、錫、インジウム、白金、タンタル、ジルコニウム、銅、鉄、タングステン、クロム、モリブデン、ハフニウム、チタニウム、バナジウム、コバルト、マンガン、セリウム、金、銀、イリジウム、パラジウム、イットリウム、ルテニウムおよびニッケルからなる群より選択された少なくとも１種の金属(以下「金属Ｍ」または「Ｍ」とも記す。)を含有することを特徴とする請求項１に記載の触媒。
【請求項４】
前記ニオブ含有炭窒酸化物の組成式が、ＮｂaＭbＣxＮyＯz（ただし、Ｍは「金属Ｍ」を表し、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表されることを特徴とする請求項３に記載の触媒。
【請求項５】
酸素ガスを含む不活性ガス中で、ニオブ含有炭窒化物を加熱することにより、ニオブ含有炭窒酸化物を得る工程を含むことを特徴とする請求項１〜４のいずれかに記載の触媒の製造方法。
【請求項６】
前記加熱の温度範囲が６００〜１２００℃であり、前記不活性ガス中の酸素ガスの濃度範囲が０．１〜５容量％であることを特徴とする請求項５に記載の触媒の製造方法。
【請求項７】
前記不活性ガスが、水素ガスを４容量％以下の範囲で含有していることを特徴とする請求項５または６に記載の触媒の製造方法。
【請求項８】
請求項１〜４のいずれかに記載の触媒を含むことを特徴とする燃料電池用触媒層。
【請求項９】
さらに電子伝導性粒子を含むことを特徴とする請求項８に記載の燃料電池用触媒層。
【請求項１０】
燃料電池用触媒層と多孔質支持層とを有する電極であって、前記燃料電池用触媒層が請求項８または９に記載の燃料電池用触媒層であることを特徴とする電極。
【請求項１１】
カソードとアノードと前記カソードおよび前記アノードの間に配置された電解質膜とを有する膜電極接合体であって、前記カソードおよび／または前記アノードが請求項１０に記載の電極であることを特徴とする膜電極接合体。
【請求項１２】
請求項１１に記載の膜電極接合体を備えることを特徴とする燃料電池。
【請求項１３】
請求項１１に記載の膜電極接合体を備えることを特徴とする固体高分子形燃料電池。
【発明の詳細な説明】
【技術分野】
【０００１】
本発明は触媒およびその製造方法ならびにその用途に関する。
【背景技術】
【０００２】
燃料電池には、電解質の種類や電極の種類により種々のタイプに分類され、代表的なものとしては、アルカリ型、リン酸型、溶融炭酸塩型、固体電解質型、固体高分子型がある。この中でも低温（−４０℃程度）から１２０℃程度で作動可能な固体高分子型燃料電池が注目を集め、近年、自動車用低公害動力源としての開発・実用化が進んでいる。固体高分子型燃料電池の用途としては、車両用駆動源や定置型電源が検討されているが、これらの用途に適用されるためには、長期間に渡る耐久性が求められている。【０００３】
この高分子固体形燃料電池は、高分子固体電解質をアノードとカソードとで挟み、アノードに燃料を供給し、カソードに酸素または空気を供給して、カソードで酸素が還元されて電気を取り出す形式である。燃料には水素またはメタノールなどが主として用いられる。【０００４】
従来、燃料電池の反応速度を高め、燃料電池のエネルギー変換効率を高めるために、燃料電池のカソード（空気極）表面やアノード（燃料極）表面には、触媒を含む層（以下「燃料電池用触媒層」とも記す。）が設けられていた。【０００５】
この触媒として、一般的に貴金属が用いられており、貴金属の中でも高い電位で安定であり、活性が高い白金が、主として用いられてきた。しかし、白金は価格が高く、また資源量が限られていることから、代替可能な触媒の開発が求められていた。【０００６】
また、カソード表面に用いる貴金属は酸性雰囲気下では、溶解する場合があり、長期間に渡る耐久性が必要な用途には適さないという問題があった。このため酸性雰囲気下で腐食せず、耐久性に優れ、高い酸素還元能を有する触媒の開発が強く求められていた。【０００７】
白金に代わる触媒として、炭素、窒素、ホウ素等の非金属を含む材料が触媒として近年着目されている。これらの非金属を含む材料は、白金などの貴金属と比較して価格が安く、また資源量が豊富であることから、大学、研究機関等で種々の分野への応用が検討されている。【０００８】
例えば、特許文献１には、炭化物、酸化物、窒化物を混合し、真空、不活性または非酸化性雰囲気下、５００〜１５００℃で加熱をした炭窒酸化物が開示されている。しかしながら、特許文献１に開示されている炭窒酸化物は、薄膜磁気ヘッドセラミックス基板材料であり、この炭窒酸化物を触媒として用いることは検討されていない。【０００９】
特許文献２には、白金代替材料として長周期表４族、５族及び１４族の元素群から選ばれる１種以上の元素の窒化物を含む酸素還元電極材料が開示されている。しかしながら、これらの非金属を含む材料は、触媒として実用的に充分な酸素還元能が得られていないという問題点があった。【００１０】
また、非特許文献１には、Ｎｂ2Ｏ5を還元してＮｂ12Ｏ29を製造する方法が開示されている。しかしながら、非特許文献１に開示されているＮｂ12Ｏ29は、反強磁性および導電性を示す材料として開示されており、燃料電池用酸素還元触媒としては検討されていない。
【先行技術文献】
【特許文献】
【００１１】
【特許文献１】特開２００３−３４２０５８号公報
【特許文献２】特開２００７−３１７８１号公報
【非特許文献】
【００１２】
【非特許文献１】R.J.Cava,B.Batlogg,J.J.Krajewski,P.Gammel,H.F.Poulsen,W.F.Peck Jr & L.W.Rupp Jr、「Antiferromagnetism and metallic conductivity in Nb12O29」、Nature、１９９１年、vol.350、ｐ.598-600
【発明の概要】
【発明が解決しようとする課題】
【００１３】
本発明はこのような従来技術における問題点の解決を課題としており、本発明の目的は、酸性電解質中や高電位で腐食せず、耐久性に優れ、高い酸素還元能を有する触媒を提供することにある。
【課題を解決するための手段】
【００１４】
本発明者らは、上記従来技術の問題点を解決すべく鋭意検討した結果、特定のＸ線回折ピークパターンを示すニオブ含有炭窒酸化物からなる触媒、特にニオブ含有炭窒化物を特定の条件下で酸化して得られた炭窒酸化物からなる触媒が、高い酸素還元能を有することを見出し、本発明を完成するに至った。なお、非特許文献１に記載された製造方法で得られたＮｂ12Ｏ29は、燃料電池用酸素還元触媒として実用的に充分な酸素還元能が得られない。【００１５】
本発明は、たとえば以下の（１）〜（１３）に関する。【００１６】
（１）
粉末Ｘ線回折法（Ｃｕ−Ｋα線）による測定において、回折角２θ＝２５．４５°〜２５．６５°間のＸ線回折強度の最大値をI1とし、回折角２θ＝２５．６５°〜２６．０°のＸ線回折強度の最大値をI2とした場合、I2／（I1＋I2）が０．２５以上となるニオブ含有炭窒酸化物からなることを特徴とする触媒。【００１７】
（２）
前記ニオブ含有炭窒酸化物の組成式が、ＮｂＣxＮyＯz（ただし、ｘ、ｙ、ｚは原子数の比を表し、０．０１≦ｘ≦２、０．０１≦ｙ≦２、０．０１≦ｚ≦３、かつｘ＋ｙ＋ｚ≦５である。）で表されることを特徴とする（１）に記載の触媒。【００１８】
（３）
前記ニオブ含有炭窒酸化物が、ニオブ以外に、錫、インジウム、白金、タンタル、ジルコニウム、銅、鉄、タングステン、クロム、モリブデン、ハフニウム、チタニウム、バナジウム、コバルト、マンガン、セリウム、金、銀、イリジウム、パラジウム、イットリウム、ルテニウムおよびニッケルからなる群より選択された少なくとも１種の金属(以下「金属Ｍ」または「Ｍ」とも記す。)を含有することを特徴とする（１）に記載の触媒。【００１９】
（４）
前記ニオブ含有炭窒酸化物の組成式が、ＮｂaＭbＣxＮyＯz（ただし、Ｍは「金属Ｍ」を表し、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表されることを特徴とする（３）に記載の触媒。【００２０】
（５）
酸素ガスを含む不活性ガス中で、ニオブ含有炭窒化物を加熱することにより、ニオブ含有炭窒酸化物を得る工程を含むことを特徴とする（１）〜（４）のいずれかに記載の触媒の製造方法。【００２１】
（６）
前記加熱の温度範囲が６００〜１２００℃であり、前記不活性ガス中の酸素ガスの濃度範囲が０．１〜５容量％であることを特徴とする（５）に記載の触媒の製造方法。【００２２】
（７）
前記不活性ガスが、水素ガスを４容量％以下の範囲で含有していることを特徴とする（５）または（６）に記載の触媒の製造方法。【００２３】
（８）
（１）〜（４）のいずれかに記載の触媒を含むことを特徴とする燃料電池用触媒層。【００２４】
（９）
さらに電子伝導性粒子を含むことを特徴とする（８）に記載の燃料電池用触媒層。【００２５】
（１０）
燃料電池用触媒層と多孔質支持層とを有する電極であって、前記燃料電池用触媒層が（８）または（９）に記載の燃料電池用触媒層であることを特徴とする電極。【００２６】
（１１）
カソードとアノードと前記カソードおよび前記アノードの間に配置された電解質膜とを有する膜電極接合体であって、前記カソードおよび／または前記アノードが（１０）に記載の電極であることを特徴とする膜電極接合体。【００２７】
（１２）
（１１）に記載の膜電極接合体を備えることを特徴とする燃料電池。【００２８】
（１３）
（１１）に記載の膜電極接合体を備えることを特徴とする固体高分子形燃料電池。
【発明の効果】
【００２９】
本発明の触媒は、酸性電解質中や高電位で腐食せず、安定であり、高い酸素還元能を有し、かつ白金と比べ安価である。したがって、前記触媒を備えた燃料電池は、比較的安価で性能が優れている。
【図面の簡単な説明】
【００３０】
【図１】図１は、実施例１の炭窒化ニオブ（１）の粉末Ｘ線回折スペクトルである。
【図２】図２は、実施例１の炭窒化ニオブ（１）の粉末Ｘ線回折スペクトルにおける回折角２θ＝２０°〜３０°の範囲の拡大図である。
【図３】図３は、実施例１の触媒（１）の粉末Ｘ線回折スペクトルである。
【図４】図４は、実施例１の触媒（１）の粉末Ｘ線回折スペクトルにおける回折角２θ＝２０°〜３０°の範囲の拡大図である。
【図５】図５は、実施例２の触媒（２）の粉末Ｘ線回折スペクトルである。
【図６】図６は、実施例２の触媒（２）の粉末Ｘ線回折スペクトルにおける回折角２θ＝２０°〜３０°の範囲の拡大図である。
【図７】図７は、実施例３の触媒（３）の粉末Ｘ線回折スペクトルである。
【図８】図８は、実施例３の触媒（３）の粉末Ｘ線回折スペクトルにおける回折角２θ＝２０°〜３０°の範囲の拡大図である。
【図９】図９は、実施例４の触媒（４）の粉末Ｘ線回折スペクトルである。
【図１０】図１０は、実施例４の触媒（４）の粉末Ｘ線回折スペクトルにおける回折角２θ＝２０°〜３０°の範囲の拡大図である。
【図１１】図１１は、実施例５の触媒（５）の粉末Ｘ線回折スペクトルである。
【図１２】図１２は、実施例５の触媒（５）の粉末Ｘ線回折スペクトルにおける回折角２θ＝２０°〜３０°の範囲の拡大図である。
【図１３】図１３は、比較例１の触媒（６）の粉末Ｘ線回折スペクトルである。
【図１４】図１４は、比較例１の触媒（６）の粉末Ｘ線回折スペクトルにおける回折角２θ＝２０°〜３０°の範囲の拡大図である。
【図１５】図１５は、比較例２の触媒（７）の粉末Ｘ線回折スペクトルである。
【図１６】図１６は、比較例２の触媒（７）の粉末Ｘ線回折スペクトルにおける回折角２θ＝２０°〜３０°の範囲の拡大図である。
【図１７】図１７は、比較例３の触媒（８）の粉末Ｘ線回折スペクトルである。
【図１８】図１８は、比較例３の触媒（８）の粉末Ｘ線回折スペクトルにおける回折角２θ＝２０°〜３０°の範囲の拡大図である。
【図１９】図１９は、実施例１の燃料電池用電極（１）の酸素還元能を評価したグラフである。
【図２０】図２０は、実施例２の燃料電池用電極（２）の酸素還元能を評価したグラフである。
【図２１】図２１は、実施例３の燃料電池用電極（３）の酸素還元能を評価したグラフである。
【図２２】図２２は、実施例４の燃料電池用電極（４）の酸素還元能を評価したグラフである。
【図２３】図２３は、実施例５の燃料電池用電極（５）の酸素還元能を評価したグラフである。
【図２４】図２４は、比較例１の燃料電池用電極（６）の酸素還元能を評価したグラフである。
【図２５】図２５は、比較例２の燃料電池用電極（７）の酸素還元能を評価したグラフである。
【図２６】図２６は、比較例３の燃料電池用電極（８）の酸素還元能を評価したグラフである。
【図２７】図２７は、各触媒の粉末Ｘ線回折スペクトルにおけるI2／（I1＋I2）と、各触媒から得られた電極の酸素還元開始電位との関係を表したグラフである。
【図２８】図２８は、各触媒の粉末Ｘ線回折スペクトルにおけるI2／（I1＋I2）と、各触媒から得られた電極の酸素還元電流との関係を表したグラフである。
【発明を実施するための形態】
【００３１】
＜触媒＞
本発明の触媒は、粉末Ｘ線回折法（Ｃｕ−Ｋα線）による測定において、回折角２θ＝２５．４５°〜２５．６５°間のＸ線回折強度の最大値をI1とし、回折角２θ＝２５．６５°〜２６．０°のＸ線回折強度の最大値をI2とした場合、I2／（I1＋I2）が０．２５以上となるニオブ含有炭窒酸化物からなることを特徴としている。「I2／（I1＋I2）」は、０．３５以上であることが好ましく、０．４以上であることがさらに好ましい。前記「I2／（I1＋I2）」の上限は特に制限されないが１以下である。「I2／（I1＋I2）」が前記範囲であると、ニオブ含有炭窒酸化物からなる触媒の酸素還元能が高くなる傾向がある。
【００３２】
回折角２θ=２５．５°付近に観測される回折線ピークは、Ｎｂ2Ｏ5骨格(ICSDカード：00-037-1468)に由来するものであり、回折角２θ=２５．８５°付近に観測される回折線ピークはＮｂ12Ｏ29骨格(ICSDカード：01-073-1610)に由来するものである。したがって、「I2／（I1＋I2）」が大きくなるにつれて、ニオブ含有炭窒酸化物におけるＮｂ12Ｏ29骨格の存在割合が大きくなると考えられる。このようなＮｂ12Ｏ29骨格の存在割合が大きいニオブ含有炭窒酸化物からなる触媒は高い酸素還元能を有すると、本発明者らは推定している。
【００３３】
回折線ピークとは、試料（結晶質）に様々な角度でＸ線を照射した場合に、特異的な回折角度および回折強度で得られるピークのことをいう。本発明においては、上記Ｘ線回折強度Ｉは、下記測定法により得られた回折強度からベースラインの強度を差し引いた値（ただし、負の値の場合は、「０」とする。）と定義した。ここで、ベースラインの強度は、回折角２θ=２２．０°における回折強度とした。
【００３４】
Ｘ線回折法の測定装置としては、例えば粉末Ｘ線解析装置：ＰＡＮａｌｙｔｉｃａｌ製のＸ'Ｐｅｒｔ  ＰＲＯを用いて行い、その測定条件としては、Ｘ線出力：４５ｋＶ、４０ｍＡ、スキャン軸：２θ／θ、測定範囲（２θ）：１０°〜８９．９８°、スキャンサイズ：０．０１７°、スキャンステップ時間：１０．３Ｓ、スキャンの種類：Ｃｏｎｔｉｎｕｏｕｓ、ＰＳＤモード：Ｓｃａｎｎｉｎｇ、発散スリット（ＤＳ）タイプ：固定、照射幅：１０ｍｍ、測定温度：２５℃、ターゲット：Ｃｕ、Ｋ−Ａｌｐｈａ１：１．５４０６０、Ｋ−Ａｌｐｈａ２：１．５４４４３、Ｋ−Ｂｅｔａ：１．３９２２５、Ｋ−Ａ２／Ｋ−Ａ１比：０．５、ゴンオメーター半径：２４０ｍｍである。
【００３５】
「I2／（I1＋I2）」が前記範囲を満たすニオブ含有炭窒酸化物は、例えば、酸素ガスを含む不活性ガス中で、ニオブ含有炭窒化物を加熱することにより得ることができる。前記加熱条件を制御することにより、ニオブ含有炭窒酸化物におけるＮｂ12Ｏ29骨格の存在割合を大きくことができ、最終的に得られる触媒の酸素還元能を高くすることができる。前記ニオブ含有炭窒酸化物の製造方法の詳細については後述する。
【００３６】
前記ニオブ含有炭窒酸化物の組成式は、ＮｂＣxＮyＯz（ただし、ｘ、ｙ、ｚは原子数の比を表し、０．０１≦ｘ≦２、０．０１≦ｙ≦２、０．０１≦ｚ≦３、かつｘ＋ｙ＋ｚ≦５である。）で表されることが好ましい。前記組成式において、０．１≦ｘ≦１、  ０．１≦ｙ≦１、  ０．１≦ｚ≦２．９、かつ１≦ｘ＋ｙ＋ｚ≦５であることがより好ましい。各原子数の比が前記範囲であると、最終的に得られる触媒の酸素還元電位が高くなる傾向があり好ましい。
【００３７】
本発明のニオブ含有炭窒酸化物からなる触媒とは、組成式がＮｂＣxＮyＯzで表される化合物、または、ニオブを含有する酸化物、ニオブを含有する炭化物、ニオブを含有する窒化物、ニオブを含有する炭窒化物、ニオブを含有する炭酸化物、ニオブを含有する窒酸化物などを含み、組成式が全体としてＮｂＣxＮyＯzで表される混合物（ただし、ＮｂＣxＮyＯzで表される化合物を含んでいてもいなくてもよい。）、あるいはその両方を意味する。中でも、酸素欠陥を有するＮｂ12Ｏ29骨格の存在割合が大きいと、触媒の酸素還元能が高くなる傾向があり好ましい。
【００３８】
前記ニオブ含有炭窒酸化物は、ニオブ以外に、錫、インジウム、白金、タンタル、ジルコニウム、銅、鉄、タングステン、クロム、モリブデン、ハフニウム、チタニウム、バナジウム、コバルト、マンガン、セリウム、金、銀、イリジウム、パラジウム、イットリウム、ルテニウムおよびニッケルからなる群より選択された少なくとも１種の金属(以下「金属Ｍ」または「Ｍ」とも記す。)を含有していてもよい。
【００３９】
ニオブおよびその他の金属Ｍを含有する前記炭窒酸化物の組成式は、ＮｂaＭbＣxＮyＯz（ただし、Ｍは「金属Ｍ」を表し、a、ｂ、ｘ、ｙ、ｚは原子数の比を表し、０．０１≦ａ＜１、０＜ｂ≦０．９９、０．０１≦ｘ≦２、０．０１≦ｙ≦２、０．０１≦ｚ≦３、ａ＋ｂ＝１、かつｘ＋ｙ＋ｚ≦５である。）で表される。前記組成式において、０．０５≦ａ≦０.９９、０.０１≦ｂ≦０．９５、０．０１≦ｘ≦２、０．０１≦ｙ≦２、０．０５≦ｚ≦３、かつ０．０７≦ｘ＋ｙ＋ｚ≦５であることが好ましい。各原子数の比が前記範囲であると、酸素還元電位が高くなる傾向がある。
【００４０】
また、前記組成式において、０．５０≦ａ≦０.９９、０.０１≦ｂ≦０．５０、かつａ＋ｂ＝１であることがさらに好ましく、０．８０≦ａ≦０.９９、０.０１≦ｂ≦０．２０、かつａ＋ｂ＝１であることが特に好ましい。
【００４１】
本発明において、金属Ｍを含有する場合のニオブ含有炭窒酸化物からなる触媒とは、組成式がＮｂaＭbＣxＮyＯzで表される化合物、または、金属Ｍの酸化物、金属Ｍの炭化物、金属Ｍの窒化物、金属Ｍの炭窒化物、金属Ｍの炭酸化物、金属Ｍの窒酸化物、ニオブの酸化物、ニオブの炭化物、ニオブの窒化物、ニオブの炭窒化物、ニオブの炭酸化物、ニオブの窒酸化物、金属Ｍおよびニオブを含有する酸化物、金属Ｍおよびニオブを含有する炭化物、金属Ｍおよびニオブを含有する窒化物、金属Ｍおよびニオブを含有する炭窒化物、金属Ｍおよびニオブを含有する炭酸化物、金属Ｍおよびニオブを含有する窒酸化物などを含み、組成式が全体としてＮｂaＭbＣxＮyＯzで表される混合物（ただし、ＮｂaＭbＣxＮyＯzで表される化合物を含んでいてもいなくてもよい。）、あるいはその両方を意味する。中でも、酸素欠陥を有するＮｂ12Ｏ29骨格の存在割合が大きいと、触媒の酸素還元能が高くなる傾向があり好ましい。
【００４２】
本発明に用いる触媒の酸素還元開始電位は、下記測定法（Ａ）に従って測定している。〔測定法（Ａ）：
電子伝導性粒子である炭素に分散させた触媒が１質量％となるように、該触媒および炭素を溶剤中に入れ、超音波で攪拌し懸濁液を得る。なお、炭素源としては、カーボンブラック（比表面積：１００〜３００ｍ2／ｇ）（例えばキャボット社製  ＸＣ−７２）を用い、触媒と炭素とが質量比で９５：５になるように分散させる。また、溶剤としては、イソプロピルアルコール：水（質量比）＝１：１を用いる。
【００４３】
前記懸濁液を、超音波をかけながら１０μｌを採取し、すばやくグラッシーカーボン電極（直径：５．２ｍｍ）上に滴下し、乾燥させる。乾燥することにより触媒を含む燃料電池用触媒層が、グラッシーカーボン電極上に形成される。グラッシーカーボン電極上に、触媒層が２ｍｇ付着するまで、前記触媒層の形成操作を繰り返し行う。
【００４４】
次いでＮＡＦＩＯＮ（登録商標）（デュポン社  ５％ＮＡＦＩＯＮ（登録商標）溶液（ＤＥ５２１））をイソプロピルアルコールで１０倍に希釈したものを、さらに前記燃料電池用触媒層上に１０μｌ滴下し、これを６０℃で１時間乾燥する。
【００４５】
このようにして、得られた電極を用いて、酸素雰囲気および窒素雰囲気で、０．５ｍｏｌ／ｄｍ3の硫酸溶液中、３０℃の温度で、同濃度の硫酸溶液中での可逆水素電極を参照電極とし、５ｍＶ／秒の電位走査速度で分極することにより電流−電位曲線を測定した際の、酸素雰囲気での還元電流と窒素雰囲気での還元電流とに０．２μＡ／ｃｍ2以上の差が現れ始める電位を酸素還元開始電位とする。〕
上記酸素還元開始電位が０．７Ｖ（ｖｓ．ＮＨＥ）未満であると、前記触媒を燃料電池のカソード用の触媒として用いた際に過酸化水素が発生することがある。また酸素還元開始電位は０．８５Ｖ（ｖｓ．ＮＨＥ）以上であることが、好適に酸素を還元するために好ましい。また、酸素還元開始電位は高い程好ましく、特に上限は無いが、理論値の１．２３Ｖ（ｖｓ．ＮＨＥ）である。
【００４６】
この電位が０．４Ｖ（ｖｓ．ＮＨＥ）未満の場合、化合物の安定性という観点では全く問題はないが、酸素を好適に還元することができず、燃料電池に含まれる膜電極接合体の燃料電池用触媒層としての有用性は乏しい。
【００４７】
＜触媒の製造方法＞
前記触媒の製造方法は特に限定されないが、例えば、酸素ガスを含む不活性ガス中で、ニオブ含有炭窒化物を加熱することにより、ニオブ含有炭窒酸化物を得る工程を含む製造方法が挙げられる。このような製造方法により得られるニオブ含有炭窒酸化物からなる触媒は、「I2／（I1＋I2）」が前記範囲を満たし、高い酸化還元能を有する傾向がある。
【００４８】
（ニオブ含有炭窒化物の製造方法）
前記工程に用いるニオブ含有炭窒化物を得る方法としては、酸化ニオブと炭素との混合物を、窒素雰囲気または窒素を含有する不活性ガス中で加熱することによりニオブ含有炭窒化物を製造する方法（Ｉ）、炭化ニオブ、酸化ニオブおよび窒化ニオブの混合物を、窒素雰囲気中などで加熱することによりニオブ含有炭窒化物を製造する方法（II）や、炭化ニオブおよび窒化ニオブの混合物を、窒素雰囲気中などで加熱することによりニオブ含有炭窒化物を製造する方法（III）等が挙げられる。また、前記金属Ｍの酸化物、酸化ニオブ及び炭素との混合物を、窒素雰囲気または窒素を含有する不活性ガス中で加熱することによりニオブ含有炭窒化物を製造する方法（IV）、前記金属Ｍの酸化物、炭化ニオブおよび窒化ニオブの混合物を、窒素ガスなどの不活性ガス中で加熱することによりニオブ含有炭窒化物を製造する方法（V）、または前記金属Ｍの酸化物、炭化ニオブ、窒化ニオブおよび酸化ニオブの混合物を、窒素ガスなどの不活性ガス中で加熱することによりニオブ含有炭窒化物を製造する方法（VI）、または前記金属Ｍを含有する化合物（例えば有機酸塩、塩化物、炭化物、窒化物、錯体など）、炭化ニオブおよび窒化ニオブの混合物を、窒素ガスなどの不活性ガス中で加熱することによりニオブ含有炭窒化物を製造する方法（VII）などが挙げられる。また、前記製造方法（IV）〜（VII）における原料、その他の原料を組み合わせた混合物を、窒素ガスなどの不活性ガス中で加熱することによりニオブ含有炭窒化物を製造する方法（VIII）であってもよい。本発明においては、ニオブ含有炭窒化物を得ることができれば特に制限されず、いずれの製造方法を用いても構わない。
【００４９】
［製造方法（Ｉ）］
製造方法（Ｉ）は、酸化ニオブと炭素との混合物を、窒素雰囲気または窒素を含有する不活性ガス中で加熱することによりニオブ含有炭窒化物を製造する方法である。
【００５０】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００５１】
原料の酸化ニオブとしては、ＮｂＯ、ＮｂＯ2やＮｂ2Ｏ5等が挙げられる。原料の酸化ニオブについては、特に限定されない。いずれの酸化ニオブを用いても、該酸化物から得られるニオブ含有炭窒化物を、酸素を含む不活性ガス中で加熱することにより得られるニオブ含有炭窒酸化物からなる触媒は、酸素還元開始電位が高く、活性がある。
【００５２】
原料の炭素としては、カーボン、カーボンブラック、グラファイト、黒鉛、活性炭、カーボンナノチューブ、カーボンナノファイバー、カーボンナノホーン、フラーレンが挙げられる。カーボンの粉末の粒径がより小さいと、比表面積が大きくなり、酸化物との反応がしやすくなるため好ましい。例えば、カーボンブラック（比表面積：１００〜３００ｍ2／ｇ、例えばキャボット社製  ＸＣ−７２）などが好適に用いられる。
【００５３】
２、４または５価といったニオブの価数に応じて、化学量論的に原料の酸化ニオブと炭素とのモル比を制御すると、適切なニオブ含有炭窒化物が得られる。例えば、２価の酸化ニオブでは、酸化ニオブ１モルに対して、炭素は１〜３モルが好ましい。４価の酸化ニオブでは、酸化ニオブ１モルに対して、炭素は２〜４モルが好ましい。５価の酸化ニオブでは、酸化ニオブ１モルに対して、炭素は３〜９モルが好ましい。これらの範囲の上限値を超えると炭化ニオブ、下限値を下回ると窒化ニオブが生成する傾向がある。
【００５４】
［製造方法（II）］
製造方法（II）は、炭化ニオブ、窒化ニオブおよび酸化ニオブの混合物を、窒素雰囲気中などで加熱することによりニオブ含有炭窒化物を製造する方法である。
【００５５】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００５６】
原料としては、炭化ニオブ、窒化ニオブおよび酸化ニオブを用いる。原料の炭化ニオブとしては、ＮｂＣ等が挙げられ、原料の窒化ニオブとしては、ＮｂＮ等が挙げられる。原料の酸化ニオブとしては、ＮｂＯ、ＮｂＯ2やＮｂ2Ｏ5等が挙げられる。原料の酸化ニオブについては、特に限定されない。いずれの酸化ニオブを用いても、該酸化物、炭化ニオブおよび窒化ニオブから得られるニオブ含有炭窒化物を、酸素を含む不活性ガス中で加熱することにより得られるニオブ含有炭窒酸化物からなる触媒は、酸素還元開始電位が高く、活性がある。
【００５７】
炭化ニオブ、酸化ニオブ、窒化ニオブの配合量（モル比）を制御すると、適切なニオブ含有炭窒化物が得られる。前記配合量（モル比）は、通常、窒化ニオブを1モルに対して、炭化ニオブが０．０１〜５００モル、酸化ニオブが０．０１〜５０モルであり、好ましくは、窒化ニオブを1モルに対して、炭化ニオブが０．１〜３００モル、酸化ニオブが０．１〜３０モルである。上記範囲を満たす配合モル比で作られたニオブ含有炭窒化物を用いると、酸素還元開始電位が高く、活性があるニオブ含有炭窒酸化物が得られる傾向がある。
【００５８】
［製造方法（III）］
製造方法（III）は、炭化ニオブおよび窒化ニオブの混合物を、窒素雰囲気中などで加熱することによりニオブ含有炭窒化物を製造する方法である。
【００５９】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００６０】
原料の炭化ニオブとしては、ＮｂＣ等が挙げられ、原料の窒化ニオブとしては、ＮｂＮ等が挙げられる。
【００６１】
炭化ニオブ、窒化ニオブの配合量（モル比）を制御すると、適切なニオブ含有炭窒化物が得られる。前記配合量（モル比）は、通常、窒化ニオブを1モルに対して、炭化ニオブが０．０１〜５００モルであり、好ましくは０．０１〜３００モルである。前記範囲を満たす配合モル比で作られたニオブ含有炭窒化物を用いると、酸素還元開始電位が高く、活性があるニオブ含有炭窒酸化物が得られる傾向がある。
【００６２】
［製造方法（IV）］
製造方法（IV）は、前記金属Ｍの酸化物、酸化ニオブおよび炭素との混合物を、窒素雰囲気または窒素を含有する不活性ガス中で加熱することによりニオブ含有炭窒化物を製造する方法である。
【００６３】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００６４】
原料の金属Ｍの酸化物は、酸化スズ、酸化インジウム、酸化白金、酸化タンタル、酸化ジルコニウム、酸化銅、酸化鉄、酸化タングステン、酸化クロム、酸化モリブデン、酸化ハフニウム、酸化チタニウム、酸化バナジウム、酸化コバルト、酸化マンガン、酸化セリウム、酸化金、酸化銀、酸化イリジウム、酸化パラジウム、酸化イットリウム、酸化ルテニウムまたは酸化ニッケル等が挙げられる。金属Ｍの酸化物は、１種類以上用いることができる。
【００６５】
原料の酸化ニオブとしては、ＮｂＯ、ＮｂＯ2やＮｂ2Ｏ5等が挙げられる。
【００６６】
原料の炭素としては、カーボン、カーボンブラック、グラファイト、黒鉛、活性炭、カーボンナノチューブ、カーボンナノファイバー、カーボンナノホーン、フラーレンが挙げられる。カーボンの粉末の粒径がより小さいと、比表面積が大きくなり、酸化物との反応がしやすくなるため好ましい。例えば、カーボンブラック（比表面積：１００〜３００ｍ2／ｇ、例えばキャボット社製  ＸＣ−７２）などが好適に用いられる。
【００６７】
上記いずれの原料を用いても、前記金属Ｍの酸化物、酸化ニオブおよび炭素から得られるニオブ含有炭窒化物を、酸素を含む不活性ガス中で加熱することにより得られるニオブ含有炭窒酸化物からなる触媒は、酸素還元開始電位が高く、活性がある。
【００６８】
前記金属Ｍの酸化物、酸化ニオブおよび炭素の配合量（モル比）を制御すると、適切なニオブ含有炭窒化物が得られる。
【００６９】
前記配合量（モル比）は、通常、酸化ニオブ1モルに対して、前記金属Ｍの酸化物が０．０１〜１０モル、炭素が１〜１０モルであり、好ましくは、酸化ニオブ1モルに対して、前記金属Ｍの酸化物が０．０１〜４モル、炭素が２〜６モルである。上記範囲を満たす配合モル比で作られたニオブ含有炭窒化物を用いると、酸素還元開始電位が高く、活性があるニオブ含有炭窒酸化物が得られる傾向がある。
【００７０】
［製造方法（V）］
製造方法（V）は、前記金属Ｍの酸化物、炭化ニオブおよび窒化ニオブの混合物を、窒素ガスなどの不活性ガス中で加熱することによりニオブ含有炭窒化物を製造する方法である。
【００７１】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００７２】
原料としては、前記金属Ｍの酸化物、炭化ニオブおよび窒化ニオブを用いる。
【００７３】
原料の金属Ｍの酸化物は、酸化スズ、酸化インジウム、酸化白金、酸化タンタル、酸化ジルコニウム、酸化銅、酸化鉄、酸化タングステン、酸化クロム、酸化モリブデン、酸化ハフニウム、酸化チタニウム、酸化バナジウム、酸化コバルト、酸化マンガン、酸化セリウム、酸化金、酸化銀、酸化イリジウム、酸化パラジウム、酸化イットリウム、酸化ルテニウムまたは酸化ニッケル等が挙げられる。金属Ｍの酸化物は、1種類以上用いることができる。
【００７４】
原料の炭化ニオブとしては、ＮｂＣ等が挙げられ、原料の窒化ニオブとしては、ＮｂＮ等が挙げられる。
【００７５】
上記いずれの原料を用いても、前記金属Ｍの酸化物、炭化ニオブおよび窒化ニオブから得られるニオブ含有炭窒化物を、酸素を含む不活性ガス中で加熱することにより得られるニオブ含有炭窒酸化物からなる触媒は、酸素還元開始電位が高く、活性がある。
【００７６】
前記金属Ｍの酸化物、炭化ニオブおよび窒化ニオブの配合量（モル比）を制御すると、適切なニオブ含有炭窒化物が得られる。前記配合量（モル比）は、通常、窒化ニオブ1モルに対して、炭化ニオブが０．０１〜５００モル、前記金属Ｍの酸化物が０．０１〜５０モルであり、好ましくは、窒化ニオブ1モルに対して、炭化ニオブが０．１〜３００モル、前記金属Ｍの酸化物が０．１〜３０モルである。上記範囲を満たす配合モル比で作られたニオブ含有炭窒化物を用いると、酸素還元開始電位が高く、活性があるニオブ含有炭窒酸化物が得られる傾向がある。
【００７７】
［製造方法（VI）］
製造方法（VI）は、前記金属Ｍの酸化物、炭化ニオブ、窒化ニオブおよび酸化ニオブの混合物を、窒素ガスなどの不活性ガス中で加熱することによりニオブ含有炭窒化物を製造する方法である。
【００７８】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００７９】
原料としては、前記金属Ｍの酸化物、炭化ニオブ、窒化ニオブおよび酸化ニオブを用いる。
【００８０】
原料の金属Ｍの酸化物は、酸化スズ、酸化インジウム、酸化白金、酸化タンタル、酸化ジルコニウム、酸化銅、酸化鉄、酸化タングステン、酸化クロム、酸化モリブデン、酸化ハフニウム、酸化チタニウム、酸化バナジウム、酸化コバルト、酸化マンガン、酸化セリウム、酸化金、酸化銀、酸化イリジウム、酸化パラジウム、酸化イットリウム、酸化ルテニウムまたは酸化ニッケル等が挙げられる。金属Ｍの酸化物は、1種類以上用いることができる。
【００８１】
原料の炭化ニオブとしては、ＮｂＣ等が挙げられ、原料の窒化ニオブとしては、ＮｂＮ等が挙げられる。原料の酸化ニオブとしては、ＮｂＯ、ＮｂＯ2やＮｂ2Ｏ5等が挙げられる。
【００８２】
上記いずれの原料を用いても、前記金属Ｍの酸化物、炭化ニオブ、窒化ニオブおよび酸化ニオブから得られるニオブ含有炭窒化物を、酸素を含む不活性ガス中で加熱することにより得られるニオブ含有炭窒酸化物からなる触媒は、酸素還元開始電位が高く、活性がある。
【００８３】
前記金属Ｍの酸化物、炭化ニオブ、窒化ニオブおよび酸化ニオブの配合量（モル比）を制御すると、適切なニオブ含有炭窒化物が得られる。前記配合量（モル比）は、通常、窒化ニオブ１モルに対して、炭化ニオブが０．０１〜５００モル、前記金属Ｍの酸化物および酸化ニオブが合わせて０．０１〜５０モルであり、好ましくは、窒化ニオブ１モルに対して、炭化ニオブが０．１〜３００モル、前記金属Ｍの酸化物および酸化ニオブが合わせて０．１〜３０モルである。上記範囲を満たす配合モル比で作られたニオブ含有炭窒化物を用いると、酸素還元開始電位が高く、活性があるニオブ含有炭窒酸化物が得られる傾向がある。
【００８４】
［製造方法（VII）］
製造方法（VII）は、前記金属Ｍを含有する化合物、炭化ニオブおよび窒化ニオブの混合物を、窒素ガスなどの不活性ガス中で加熱することによりニオブ含有炭窒化物を製造する方法である。
【００８５】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００８６】
原料としては、前記金属Ｍを含有する化合物、炭化ニオブおよび窒化ニオブを用いる。
【００８７】
原料の金属Ｍを含有する化合物は、スズ、インジウム、白金、タンタル、ジルコニウム、銅、鉄、タングステン、クロム、モリブデン、ハフニウム、チタニウム、バナジウム、コバルト、マンガン、セリウム、金、銀、イリジウム、パラジウム、イットリウム、ルテニウムまたはニッケル等の有機酸塩、炭酸塩、塩化物、有機錯体、炭化物、窒化物等が挙げられる。金属Ｍを含有する化合物は、1種類以上用いることができる。
【００８８】
原料の炭化ニオブとしては、ＮｂＣ等が挙げられ、原料の窒化ニオブとしては、ＮｂＮ等が挙げられる。
【００８９】
上記いずれの原料を用いても、前記金属Ｍを含有する化合物、炭化ニオブおよび窒化ニオブから得られるニオブ含有炭窒化物を、酸素を含む不活性ガス中で加熱することにより得られるニオブ含有炭窒酸化物からなる触媒は、酸素還元開始電位が高く、活性がある。
【００９０】
前記金属Ｍを含有する化合物、炭化ニオブおよび窒化ニオブの配合量（モル比）を制御すると、適切なニオブ含有炭窒化物が得られる。前記配合量（モル比）は、通常、窒化ニオブ1モルに対して、炭化ニオブが０．０１〜５００モル、前記金属Ｍを含有する化合物が０．００１〜５０モルであり、好ましくは、窒化ニオブ1モルに対して、炭化ニオブが０．１〜３００モル、前記金属Ｍを含有する化合物が０．０１〜３０モルである。上記範囲を満たす配合モル比で作られたニオブ含有炭窒化物を用いると、酸素還元開始電位が高く、活性があるニオブ含有炭窒酸化物が得られる傾向がある。
【００９１】
［製造方法（VIII）］
前記ニオブ含有炭窒化物を得ることができれば、原料としては特に制限されず、例えば、前記製造方法（IV）〜（VII）における原料、その他の原料を様々に組み合わせて用いることができる。
【００９２】
製造方法（VIII）は、前記製造方法（IV）〜（VII）における原料の組み合わせ以外の原料混合物を、窒素ガスなどの不活性ガス中で加熱することによりニオブ含有炭窒化物を製造する方法である。
【００９３】
ニオブ含有炭窒化物を製造する際の加熱の温度は６００〜１８００℃の範囲であり、好ましくは８００〜１６００℃の範囲である。前記加熱温度が前記範囲内であると、結晶性および均一性が良好な点で好ましい。前記加熱温度が６００℃未満であると結晶性が悪く、均一性が悪くなる傾向があり、１８００℃を超えると焼結しやすくなる傾向がある。
【００９４】
原料としては、例えば、前記金属Ｍを含有する化合物、炭化ニオブ、窒化ニオブ、酸化ニオブ、ニオブ前駆体または炭素等を様々に組み合わせた混合物を原料混合物として用いることができる。
【００９５】
原料の金属Ｍを含有する化合物は、スズ、インジウム、白金、タンタル、ジルコニウム、銅、鉄、タングステン、クロム、モリブデン、ハフニウム、チタニウム、バナジウム、コバルト、マンガン、セリウム、金、銀、イリジウム、パラジウム、イットリウム、ルテニウムまたはニッケル等の有機酸塩、炭酸塩、塩化物、有機錯体、炭化物、窒化物、前駆体等が挙げられる。金属Ｍを含有する化合物は、1種類以上用いることができる。
【００９６】
原料の炭化ニオブとしては、ＮｂＣ等が挙げられ、原料の窒化ニオブとしては、ＮｂＮ等が挙げられる。原料の酸化ニオブとしては、ＮｂＯ、ＮｂＯ2やＮｂ2Ｏ5等が挙げられる。
【００９７】
ニオブ前駆体としては、ニオブの、有機酸塩、炭酸塩、塩化物、有機錯体、炭化物、窒化物、アルコキシ体等が挙げられる。
【００９８】
原料の炭素としては、カーボン、カーボンブラック、グラファイト、黒鉛、活性炭、カーボンナノチューブ、カーボンナノファイバー、カーボンナノホーン、フラーレンが挙げられる。カーボンの粉末の粒径がより小さいと、比表面積が大きくなり、酸化物との反応がしやすくなるため好ましい。例えば、カーボンブラック（比表面積：１００〜３００ｍ2／ｇ、例えばキャボット社製  ＸＣ−７２）などが好適に用いられる。
【００９９】
上記いずれの原料を用いても、得られるニオブ含有炭窒化物を、酸素を含む不活性ガス中で加熱することにより得られるニオブ含有炭窒酸化物からなる触媒は、酸素還元開始電位が高く、活性がある。
【０１００】
例えば、前記金属Ｍを含有する化合物、炭化ニオブおよび窒化ニオブの配合量（モル比）を制御すると、適切なニオブ含有炭窒化物が得られる。前記配合量（モル比）は、通常、窒化ニオブ1モルに対して、炭化ニオブが０．０１〜５００モル、前記金属Ｍを含有する化合物が０．００１〜５０モルであり、好ましくは、窒化ニオブ1モルに対して、炭化ニオブが０．１〜３００モル、前記金属Ｍを含有する化合物が０．０１〜３０モルである。上記範囲を満たす配合モル比で作られたニオブ含有炭窒化物を用いると、酸素還元開始電位が高く、活性があるニオブ含有炭窒酸化物が得られる傾向がある。
【０１０１】
上記製造方法（I）〜（VIII）で得られたニオブ含有炭窒化物は、解砕されることが好ましい。解砕されることにより得られる触媒をより微細な粉末にすることができ、触媒を好適に分散して触媒層を形成することができる。また、得られる触媒面積が大きく、触媒能に優れるため好ましい。
【０１０２】
ニオブ含有炭窒化物を解砕する方法としては、例えば、ロール転動ミル、ボールミル、媒体撹拌ミル、気流粉砕機、乳鉢、槽解機による方法等が挙げられ、ニオブ含有炭窒化物をより微粒とすることができる点では、気流粉砕機が好ましく、少量処理が容易となる点では、乳鉢による方法が好ましい。
【０１０３】
（ニオブ含有炭窒酸化物の製造方法）
次に、前記ニオブ含有炭窒化物を、酸素ガスを含む不活性ガス中で加熱することにより、ニオブ含有炭窒酸化物を得る工程について説明する。
【０１０４】
前記不活性ガスとしては、窒素ガス、ヘリウムガス、ネオンガス、アルゴンガス、クリプトンガス、キセノンガスまたはラドンガスが挙げられる。窒素ガスまたはアルゴンガスが、比較的入手しやすい点で特に好ましい。
【０１０５】
前記加熱の温度範囲は６００〜１２００℃であることが好ましく、７００〜１１００℃であることがさらに好ましい。前記加熱温度が前記範囲内であると、均一なニオブ含有炭窒酸化物が形成されやすく、また、ニオブ含有炭窒酸化物において、Ｎｂ2Ｏ5骨格の存在割合が小さくなり、Ｎｂ12Ｏ29骨格の存在割合が大きくなる傾向がある。前記加熱温度が６００℃未満であると酸化が進まない傾向があり、１２００℃を超えると酸化が進み過ぎ、ニオブ含有炭窒酸化物におけるＮｂ2Ｏ5骨格の存在割合が大きくなる傾向がある。
【０１０６】
前記不活性ガス中の酸素ガスの濃度範囲は、加熱時間および加熱温度に依存するが、０．１〜５容量％であることが好ましく、０．１〜２容量％であることがさらに好ましい。前記不活性ガス中の酸素ガスの濃度範囲が前記範囲内であると、均一なニオブ含有炭窒酸化物が形成されやすく、また、また、ニオブ含有炭窒酸化物において、Ｎｂ2Ｏ5骨格の存在割合が小さくなり、Ｎｂ12Ｏ29骨格の存在割合が大きくなる傾向がある。また、前記酸素ガス濃度が０．１容量％未満であると未酸化状態になる傾向があり、５容量％を超えると酸化が進み過ぎ、ニオブ含有炭窒酸化物におけるＮｂ2Ｏ5骨格の存在割合が大きくなる傾向がある。
【０１０７】
前記不活性ガスは、水素ガスを４容量％以下の範囲で含有していることが好ましい。該水素ガス含有量は、加熱時間および加熱温度に依存するが、より好ましくは０．０１〜４容量％であり、さらに好ましくは０．１〜４容量％である。また、水素ガスの４容量％以上は、爆発の危険性が高くので、４％容量未満が好ましい。不活性ガス中に水素ガスを前記範囲で含有していると、最終的に得られる触媒の酸素還元能が高くなる傾向がある。なお、本発明におけるガス濃度（容量％）は、標準状態における値である。
【０１０８】
前記加熱条件を制御することにより、ニオブ含有炭窒酸化物におけるＮｂ12Ｏ29骨格の存在割合を大きくことができ、最終的に得られる触媒の酸素還元能を高くすることができる。
【０１０９】
前記加熱の方法としては、静置法、攪拌法、落下法、粉末捕捉法などが挙げられる。
【０１１０】
静置法とは、静置式の電気炉などに、ニオブ含有炭窒化物を置き、加熱する方法である。また、ニオブ含有炭窒化物を量りとったアルミナボード、石英ボードなどを置いて加熱する方法もある。静置法の場合は、大量のニオブ含有炭窒化物を加熱することができる点で好ましい。
【０１１１】
攪拌法とは、ロータリーキルンなどの電気炉中にニオブ含有炭窒化物を入れ、これを攪拌しながら加熱する方法である。攪拌法の場合は、大量のニオブ含有炭窒化物を加熱することができ、ニオブ含有炭窒化物の粒子の凝集および成長を抑制することができる点で好ましい。
【０１１２】
落下法とは、誘導炉中に微量の酸素ガスを含む不活性ガスを流しながら、炉を所定の加熱温度まで加熱し、該温度で熱的平衡を保った後、炉の加熱区域である坩堝中にニオブ含有炭窒化物を落下させ、加熱する方法である。落下法の場合は、ニオブ含有炭窒化物の粒子の凝集および成長を最小限度に抑制することができる点で好ましい。
【０１１３】
粉末捕捉法とは、微量の酸素ガスを含む不活性ガス雰囲気中で、ニオブ含有炭窒化物を飛沫にして浮遊させ、所定の加熱温度に保たれた垂直の管状炉中にニオブ含有炭窒化物を捕捉して、加熱する方法である。
【０１１４】
落下法の場合、ニオブ含有炭窒化物の加熱時間は、通常０．５〜１０分であり、好ましくは０．５〜３分である。前記加熱時間が前記範囲内であると、均一なニオブ含有炭窒酸化物が形成される傾向があり好ましい。前記加熱時間が０．５分未満であるとニオブ含有炭窒酸化物が部分的に形成される傾向があり、１０分を超えると酸化が進みすぎる傾向がある。
【０１１５】
粉末捕捉法の場合、ニオブ含有炭窒化物の加熱時間は、０．２秒〜１分、好ましくは０．２〜１０秒である。前記加熱時間が前記範囲内であると、均一なニオブ含有炭窒酸化物が形成される傾向があり好ましい。前記加熱時間が０．２秒未満であるとニオブ含有炭窒酸化物が部分的に形成される傾向があり、１分を超えると酸化が進みすぎる傾向がある。
【０１１６】
管状炉やロータリーキルンで加熱を行なう場合、ニオブ含有炭窒化物の加熱時間は、０．１〜２０時間、好ましくは１時間〜２０時間である。前記加熱時間が前記範囲内であると、均一なニオブ含有炭窒酸化物が形成される傾向があり好ましい。前記加熱時間が０．１時間未満であるとニオブ含有炭窒酸化物が部分的に形成される傾向があり、２０時間を超えると酸化が進みすぎる傾向がある。
【０１１７】
本発明の触媒としては、上述の製造方法により得られるニオブ含有炭窒酸化物を、そのまま用いてもよいが、得られるニオブ含有炭窒酸化物をさらに解砕し、より微細な粉末にしたものを用いてもよい。
【０１１８】
ニオブ含有炭窒酸化物を解砕する方法としては、例えば、ロール転動ミル、ボールミル、媒体撹拌ミル、気流粉砕機、乳鉢、槽解機による方法等が挙げられ、ニオブ含有炭窒酸化物をより微粒とすることができる点では、気流粉砕機による方法が好ましく、少量処理が容易となる点では、乳鉢による方法が好ましい。
【０１１９】
＜用途＞
本発明の触媒は、白金触媒の代替触媒として使用することができる。
【０１２０】
例えば、燃料電池用触媒、排ガス処理用触媒または有機合成用触媒として使用できる。
【０１２１】
本発明の燃料電池用触媒層は、前記触媒を含むことを特徴としている。
【０１２２】
燃料電池用触媒層には、アノード触媒層、カソード触媒層があるが、前記触媒はいずれにも用いることができる。前記触媒は、耐久性に優れ、酸素還元能が大きいので、カソード触媒層に用いることが好ましい。
【０１２３】
本発明の燃料電池用触媒層には、さらに電子伝導性粒子を含むことが好ましい。前記触媒を含む燃料電池用触媒層がさらに電子伝導性粒子を含む場合には、還元電流をより高めることができる。電子伝導性粒子は、前記触媒に、電気化学的反応を誘起させるための電気的接点を生じさせるため、還元電流を高めると考えられる。
【０１２４】
前記電子伝導性粒子は通常、触媒の担体として用いられる。
【０１２５】
電子伝導性粒子としては、炭素、導電性高分子、導電性セラミクス、金属または酸化タングステンもしくは酸化イリジウムなどの導電性無機酸化物が挙げられ、それらを単独または組み合わせて用いることができる。特に、炭素は比表面積が大きいため、炭素単独または炭素とその他の電子伝導性粒子との混合物が好ましい。すなわち燃料電池用触媒層としては、前記触媒と、炭素とを含むことが好ましい。
【０１２６】
炭素としては、カーボンブラック、グラファイト、黒鉛、活性炭、カーボンナノチューブ、カーボンナノファイバー、カーボンナノホーン、フラーレンなどが使用できる。カーボンの粒径は、小さすぎると電子伝導パスが形成されにくくなり、また大きすぎると燃料電池用触媒層のガス拡散性が低下し、触媒の利用率が低下する傾向があるため、１０〜１０００ｎｍの範囲であることが好ましく、１０〜１００ｎｍの範囲であることがよりに好ましい。
【０１２７】
電子伝導性粒子が、炭素の場合、前記触媒と炭素との質量比（触媒：電子伝導性粒子）は、好ましくは１：１〜１０００：１であり、より好ましくは１：１〜１００：１であり、さらに好ましくは１：１〜２０：１である。
【０１２８】
導電性高分子としては特に限定は無いが、例えばポリアセチレン、ポリ−ｐ−フェニレン、ポリアニリン、ポリアルキルアニリン、ポリピロール、ポリチオフェン、ポリインドール、ポリ−１，５−ジアミノアントラキノン、ポリアミノジフェニル、ポリ（ｏ−フェニレンジアミン）、ポリ（キノリニウム）塩、ポリピリジン、ポリキノキサリン、ポリフェニルキノキサリン等が挙げられる。これらの中でも、ポリピロール、ポリアニリン、ポリチオフェンが好ましく、ポリピロールがより好ましい。
【０１２９】
高分子電解質としては、燃料電池用触媒層において一般的に用いられているものであれば特に限定されない。具体的には、スルホン酸基を有するパーフルオロカーボン重合体（例えば、ＮＡＦＩＯＮ（登録商標）（デュポン社  ５％ＮＡＦＩＯＮ（登録商標）溶液（ＤＥ５２１）など））、スルホン酸基を有する炭化水素系高分子化合物、リン酸などの無機酸をドープさせた高分子化合物、一部がプロトン伝導性の官能基で置換された有機／無機ハイブリッドポリマー、高分子マトリックスにリン酸溶液や硫酸溶液を含浸させたプロトン伝導体などが挙げられる。これらの中でも、ＮＡＦＩＯＮ（登録商標）（デュポン社  ５％ＮＡＦＩＯＮ（登録商標）溶液（ＤＥ５２１））が好ましい。
【０１３０】
本発明の燃料電池用触媒層は、アノード触媒層またはカソード触媒層のいずれにも用いることができる。本発明の燃料電池用触媒層は、高い酸素還元能を有し、酸性電解質中において高電位であっても腐蝕しがたい触媒を含むため、燃料電池のカソードに設けられる触媒層（カソード用触媒層）として有用である。特に固体高分子型燃料電池が備える膜電極接合体のカソードに設けられる触媒層に好適に用いられる。
【０１３１】
前記触媒を、担体である前記電子伝導性粒子上に分散させる方法としては、気流分散、液中分散等の方法が挙げられる。液中分散は、溶媒中に触媒および電子伝導性粒子を分散したものを、燃料電池用触媒層形成工程に使用できるため好ましい。液中分散としては、オリフィス収縮流による方法、回転せん断流による方法または超音波による方法等があげられる。液中分散の際、使用される溶媒は、触媒や電子伝導性粒子を浸食することがなく、分散できるものであれば特に制限はないが、揮発性の液体有機溶媒または水等が一般に使用される。
【０１３２】
また、触媒を、前記電子伝導性粒子上に分散させる際、さらに上記電解質と分散剤とを同時に分散させてもよい。
【０１３３】
燃料電池用触媒層の形成方法としては、特に制限はないが、たとえば、前記触媒と電子伝導性粒子と電解質とを含む懸濁液を、後述する電解質膜またはガス拡散層に塗布する方法が挙げられる。前記塗布する方法としては、ディッピング法、スクリーン印刷法、ロールコーティング法、スプレー法などが挙げられる。また、前記触媒と電子伝導性粒子と電解質とを含む懸濁液を、塗布法またはろ過法により基材に燃料電池用触媒層を形成した後、転写法で電解質膜に燃料電池用触媒層を形成する方法が挙げられる。
【０１３４】
本発明の電極は、前記燃料電池用触媒層と多孔質支持層とを有することを特徴としている。
【０１３５】
本発明の電極はカソードまたはアノードのいずれの電極にも用いることができる。本発明の電極は、耐久性に優れ、触媒能が大きいので、カソードに用いるとより効果を発揮する。
【０１３６】
多孔質支持層とは、ガスを拡散する層（以下「ガス拡散層」とも記す。）である。ガス拡散層としては、電子伝導性を有し、ガスの拡散性が高く、耐食性の高いものであれば何であっても構わないが、一般的にはカーボンペーパー、カーボンクロスなどの炭素系多孔質材料や、軽量化のためにステンレス、耐食材を被覆したアルミニウム箔が用いられる。
【０１３７】
本発明の膜電極接合体は、カソードとアノードと前記カソードおよび前記アノードの間に配置された電解質膜とを有する膜電極接合体であって、前記カソードおよび／または前記アノードが、前記電極であることを特徴としている。
【０１３８】
電解質膜としては、例えば、パーフルオロスルホン酸系を用いた電解質膜または炭化水素系電解質膜などが一般的に用いられるが、高分子微多孔膜に液体電解質を含浸させた膜または多孔質体に高分子電解質を充填させた膜などを用いてもよい。
【０１３９】
また本発明の燃料電池は、前記膜電極接合体を備えることを特徴としている。
【０１４０】
燃料電池の電極反応はいわゆる３相界面（電解質−電極触媒−反応ガス）で起こる。燃料電池は、使用される電解質などの違いにより数種類に分類され、溶融炭酸塩型（ＭＣＦＣ）、リン酸型（ＰＡＦＣ）、固体酸化物型（ＳＯＦＣ）、固体高分子型（ＰＥＦＣ）等がある。中でも、本発明の膜電極接合体は、固体高分子形燃料電池に使用することが好ましい。
【実施例】
【０１４１】
以下に、本発明を実施例により更に詳細に説明するが、本発明はこれらの実施例に限定されない。【０１４２】
また、実施例および比較例における各種測定は、下記の方法により行った。【０１４３】
［分析方法］
１．粉末Ｘ線回折
ＰＡＮａｌｙｔｉｃａｌ製のＸ'Ｐｅｒｔ  ＰＲＯを用いて、試料の粉末Ｘ線回折を行った。【０１４４】
各試料の粉末Ｘ線回折における回折線ピークの本数は、信号（Ｓ）とノイズ（Ｎ）との比（Ｓ／Ｎ）が２以上で検出できるシグナルを１つのピークとしてみなして数えた。Ｘ線回折強度Ｉは、得られた回折強度からベースラインの強度を差し引いた値（ただし、負の値の場合は、「０」とする。）と定義した。ここで、ベースラインの強度は、回折角２θ=２２．０°における回折強度とした。【０１４５】
２．元素分析
炭素：試料約０．１ｇを量り取り、ＨＯＲＩＢＡ製  ＥＭＩＡ−１１０で測定を行った。【０１４６】
窒素・酸素：試料約０．１ｇを量り取り、Ｎｉ−Ｃｕｐに封入後、ＬＥＣＯ社製  ＯＮ分析装置（ＴＣ６００）で測定を行った。【０１４７】
ニオブおよび鉄：試料約０．１ｇを白金皿に量り取り、硝酸−フッ酸を加えて加熱分解した。この加熱分解物を定容後、希釈し、ＳＩＩ社製  ＩＣＰ−ＭＳ（ＩＣＰ−ＯＥＳ ＶＩＳＴＡ−ＰＲＯ）で定量を行った。【０１４８】
［実施例１］
１．触媒の調製
炭化ニオブ（ＮｂＣ、添川理化学株式会社製）４．９６ｇ（８１ｍｍｏｌ）、酸化ニオブ（ＮｂＯ2、高純度化学研究所製）１．２５ｇ（１０ｍｍｏｌ）および窒化ニオブ（ＮｂＮ、高純度化学研究所製）０．５４ｇ（５ｍｍｏｌ）を充分に粉砕して混合した。この混合粉末を、管状炉において、１６００℃で３時間、窒素雰囲気中で加熱することにより、炭窒化ニオブ（１）２.７０ｇを得た。この炭窒化ニオブ（１）は、焼結体になるため乳鉢で粉砕した。【０１４９】
炭窒化ニオブ（１）の粉末Ｘ線回折スペクトルを図１に示し、当該粉末Ｘ線回折スペクトルにおける回折角２θ＝２０°〜３０°の範囲の拡大図を図２に示す。また、炭窒化ニオブ（１）の元素分析結果を表１に示す。【０１５０】
次にロータリーキルンにおいて、１容量％の酸素ガスを含むアルゴンガスと、４容量％の水素ガスを含む窒素ガスとを等量流しながら、炭窒化ニオブ（１）０．５０ｇを９５０℃で８時間、加熱することにより、ニオブ含有炭窒酸化物（以下「触媒（１）」とも記す」。）を調製した。【０１５１】
触媒（１）の粉末Ｘ線回折スペクトルを図３に示し、当該粉末Ｘ線回折スペクトルにおける回折角２θ＝２０°〜３０°の範囲の拡大図を図４に示す。当該粉末Ｘ線回折スペクトルにおいて、回折角２θ＝２３°〜２８°の間に、Ｎｂ12Ｏ29骨格に由来する４つの回折線ピークが観測された。ベースラインの強度である回折角２θ＝２２°のＸ線回折強度は４６６であり、回折角２θ＝２５．４５°〜２５．６５°間のＸ線回折強度の最大値I1は８４３であり、回折角２５．６５°〜２６．０°間のＸ線回折強度の最大値I2は２４５６であり、I2／（I1＋I2）は０．７４であった。また、触媒（１）の元素分析結果を表２に示す。【０１５２】
２．燃料電池用電極の製造
酸素還元能の測定は、次のように行った。触媒（１）０．０２３７５ｇとカーボン（キャボット社製  ＸＣ−７２）０．００１２５ｇとをイソプロピルアルコール：純水＝１：１の質量比で混合した溶液２．５ｇに入れ、超音波で撹拌、懸濁して混合した。この混合物１０μｌをグラッシーカーボン電極（東海カーボン社製、直径：５．２ｍｍ）に塗布し、乾燥した。この操作を電極上に合計２ｍｇの触媒層が形成されるまで繰り返し行った。さらに、ＮＡＦＩＯＮ（登録商標）（デュポン社  ５％ＮＡＦＩＯＮ（登録商標）溶液（ＤＥ５２１））をイソプロピルアルコールで１０倍に希釈したもの１０μｌを塗布し、６０℃で１時間乾燥し、燃料電池用電極（１）を得た。【０１５３】
３．酸素還元能の評価
このようにして作製した燃料電池用電極（１）の触媒能（酸素還元能）を以下の方法で評価した。【０１５４】
まず、作製した燃料電池用電極（１）を、酸素雰囲気および窒素雰囲気で、０．５ｍｏｌ／ｄｍ3の硫酸溶液中、３０℃、５ｍＶ／秒の電位走査速度で分極し、電流−電位曲線を測定した。その際、同濃度の硫酸溶液中での可逆水素電極を参照電極とした。【０１５５】
上記測定結果から、酸素雰囲気での還元電流と窒素雰囲気での還元電流とに０．２μＡ／ｃｍ2以上差が現れ始める電位を酸素還元開始電位とし、両者の差を酸素還元電流とした。【０１５６】
この酸素還元開始電位および酸素還元電流により作製した燃料電池用電極（１）の酸素還元能を評価した。酸素還元開始電位が高いほど、また、酸素還元電流が大きいほど、燃料電池用電極（１）の酸素還元能が高いことを示す。【０１５７】
図１９に上記測定により得られた電流−電位曲線を示す。【０１５８】
実施例１で作製した燃料電池用電極（１）は、酸素還元開始電位が０．９３Ｖ（ｖｓ．ＮＨＥ）であり、高い酸素還元能を有することがわかった。【０１５９】
［実施例２］
１．触媒の調製
実施例１と同様にして炭窒化ニオブ（１）を製造した。次にロータリーキルンにおいて、１容量％の酸素ガスを含むアルゴンガスと、４容量％の水素ガスを含む窒素ガスとを等量流しながら、炭窒化ニオブ（１）０．５０ｇを９５０℃で１０時間、加熱することにより、ニオブ含有炭窒酸化物（以下「触媒（２）」とも記す」。）を調製した。【０１６０】
触媒（２）の粉末Ｘ線回折スペクトルを図５に示し、当該粉末Ｘ線回折スペクトルにおける回折角２θ＝２０°〜３０°の範囲の拡大図を図６に示す。当該粉末Ｘ線回折スペクトルにおいて、回折角２θ＝２３°〜２８°の間に、Ｎｂ12Ｏ29骨格に由来する４つの回折線ピークと、Ｎｂ2Ｏ5骨格に由来する回折線ピークが観測された。ベースラインの強度である回折角２θ＝２２°のＸ線回折強度は４４４であり、回折角２θ＝２５．４５°〜２５．６５°間のＸ線回折強度の最大値I1は１０８９であり、回折角２５．６５°〜２６．０°間のＸ線回折強度の最大値I2は２２９０であり、I2／（I1＋I2）は０．６８であった。また、触媒（２）の元素分析結果を表２に示す。【０１６１】
２．燃料電池用電極の製造
前記触媒（２）を用いた以外は実施例１と同様にして燃料電池用電極（２）を得た。【０１６２】
３．酸素還元能の評価
前記燃料電池用電極（２）を用いた以外は実施例１と同様にして酸素還元能を評価した。図２０に当該測定により得られた電流−電位曲線を示す。【０１６３】
実施例２で作製した燃料電池用電極（２）は、酸素還元開始電位が０．９０Ｖ（ｖｓ．ＮＨＥ）であり、高い酸素還元能を有することがわかった。【０１６４】
［実施例３］
１．触媒の調製
実施例１と同様にして炭窒化ニオブ（１）を製造した。次にロータリーキルンにおいて、１容量％の酸素ガスを含むアルゴンガスと、４容量％の水素ガスを含む窒素ガスとを等量流しながら、炭窒化ニオブ（１）０．５０ｇを９５０℃で１２時間、加熱することにより、ニオブ含有炭窒酸化物（以下「触媒（３）」とも記す」。）を調製した。【０１６５】
触媒（３）の粉末Ｘ線回折スペクトルを図７に示し、当該粉末Ｘ線回折スペクトルにおける回折角２θ＝２０°〜３０°の範囲の拡大図を図８に示す。当該粉末Ｘ線回折スペクトルにおいて、回折角２θ＝２３°〜２８°の間に、Ｎｂ12Ｏ29骨格に由来する４つの回折線ピークと、Ｎｂ2Ｏ5骨格に由来する回折線ピークが観測された。ベースラインの強度である回折角２θ＝２２°のＸ線回折強度は４３６であり、回折角２θ＝２５．４５°〜２５．６５°間のＸ線回折強度の最大値I1は１４８０であり、回折角２５．６５°〜２６．０°間のＸ線回折強度の最大値I2は１２０４であり、I2／（I1＋I2）は０．４５であった。また、触媒（３）の元素分析結果を表２に示す。【０１６６】
２．燃料電池用電極の製造
前記触媒（３）を用いた以外は実施例１と同様にして燃料電池用電極（３）を得た。【０１６７】
３．酸素還元能の評価
前記燃料電池用電極（３）を用いた以外は実施例１と同様にして酸素還元能を評価した。図２１に当該測定により得られた電流−電位曲線を示す。【０１６８】
実施例３で作製した燃料電池用電極（３）は、酸素還元開始電位が０．９１Ｖ（ｖｓ．ＮＨＥ）であり、高い酸素還元能を有することがわかった。【０１６９】
［実施例４］
１．触媒の調製
実施例１と同様にして炭窒化ニオブ（１）を製造した。次にロータリーキルンにおいて、１容量％の酸素ガスを含むアルゴンガスと、４容量％の水素ガスを含む窒素ガスとを等量流しながら、炭窒化ニオブ（１）０．５０ｇを９５０℃で１５時間、加熱することにより、ニオブ含有炭窒酸化物（以下「触媒（４）」とも記す。）を調製した。【０１７０】
触媒（４）の粉末Ｘ線回折スペクトルを図９に示し、当該粉末Ｘ線回折スペクトルにおける回折角２θ＝２０°〜３０°の範囲の拡大図を図１０に示す。当該粉末Ｘ線回折スペクトルにおいて、回折角２θ＝２３°〜２８°の間に、Ｎｂ12Ｏ29骨格に由来する４つの回折線ピークと、Ｎｂ2Ｏ5骨格に由来する回折線ピークが観測された。ベースラインの強度である回折角２θ＝２２°のＸ線回折強度は４８６であり、回折角２θ＝２５．４５°〜２５．６５°間のＸ線回折強度の最大値I1は１６６５であり、回折角２５．６５°〜２６．０°間のＸ線回折強度の最大値I2は８９６であり、I2／（I1＋I2）は０．３５であった。また、触媒（４）の元素分析結果を表２に示す。【０１７１】
２．燃料電池用電極の製造
前記触媒（４）を用いた以外は実施例１と同様にして燃料電池用電極（４）を得た。【０１７２】
３．酸素還元能の評価
前記燃料電池用電極（４）を用いた以外は実施例１と同様にして酸素還元能を評価した。図２２に当該測定により得られた電流−電位曲線を示す。【０１７３】
実施例４で作製した燃料電池用電極（４）は、酸素還元開始電位が０．８０Ｖ（ｖｓ．ＮＨＥ）であった。【０１７４】
実施例１から実施例４における、酸素還元開始電位の値および粉末Ｘ線回折スペクトルの結果から、ニオブ含有炭窒酸化物におけるＮｂ2Ｏ5骨格の存在割合が増大するに伴って酸素還元能が低減すると考えられる。【０１７５】
各触媒の粉末Ｘ線回折スペクトルにおけるI2／（I1＋I2）と、各触媒から得られた電極の酸素還元開始電位との関係を表したグラフを図２７に示す。また、各触媒の粉末Ｘ線回折スペクトルにおけるI2／（I1＋I2）と、各触媒から得られた電極の酸素還元電流（０．７Ｖにおける、酸素雰囲気での還元電流と窒素雰囲気での還元電流との差）との関係を表したグラフを図２８に示す。これらのグラフからI2／（I1＋I2）と酸素還元能との間で相関があることがわかった。すなわち、Ｎｂ12Ｏ29骨格に由来する回折角２θ=２５．６５°〜２６．０°間のＸ線回折強度の最大値I2の割合が増大するにつれて、酸素還元能が高くなることがわかった。【０１７６】
［実施例５］
１．触媒の調製
炭化ニオブ（ＮｂＣ、添川理化学株式会社製）５．８８ｇ（５６ｍｍｏｌ）、酢酸鉄（Ｆｅ（ＣＨ3ＣＯ2）2、ＡＬＤＲＩＣＨ社製）０．８７ｇ（５ｍｍｏｌ）および窒化ニオブ（ＮｂＮ、高純度化学研究所製）５．１４ｇ（４８ｍｍｏｌ）を充分に粉砕して混合した。この混合粉末を管状炉において、１６００℃で３時間、窒素雰囲気中で加熱することにより、鉄およびニオブを含有する炭窒化物（２）１０．８９ｇを得た。得られた炭窒化物（２）は、焼結体になるため乳鉢で粉砕した。【０１７７】
ロータリーキルンにおいて、１容量％の酸素ガスを含むアルゴンガスと、４容量％の水素ガスを含む窒素ガスとを等量流しながら、炭窒化物（２）０．５０ｇを、９５０℃で８時間、加熱することにより、ニオブおよび鉄を含有する炭窒酸化物（以下「触媒（５）」とも記す。）を調製した。【０１７８】
触媒（５）の粉末Ｘ線回折スペクトルを図１１に示し、当該粉末Ｘ線回折スペクトルにおける回折角２θ＝２０°〜３０°の範囲の拡大図を図１２に示す。当該粉末Ｘ線回折スペクトルにおいて、回折角２θ＝２３°〜２８°の間に、Ｎｂ12Ｏ29骨格に由来する４つの回折線ピークが観測された。ベースラインの強度である回折角２θ＝２２°のＸ線回折強度は４８０であり、回折角２θ＝２５．４５°〜２５．６５°間のＸ線回折強度の最大値I1は６８０であり、回折角２５．６５°〜２６．０°間のＸ線回折強度の最大値I2は２８３９であり、I2／（I1＋I2）は０．８１であった。また、触媒（５）の元素分析結果を表２に示す。【０１７９】
２．燃料電池用電極の製造
前記触媒（５）を用いた以外は実施例１と同様にして燃料電池用電極（５）を得た。【０１８０】
３．酸素還元能の評価
前記燃料電池用電極（５）を用いた以外は実施例１と同様にして酸素還元能を評価した。図２３に当該測定により得られた電流−電位曲線を示す。【０１８１】
実施例５で作製した燃料電池用電極（５）は、酸素還元開始電位が０．９５Ｖ（ｖｓ．ＮＨＥ）であり、高い酸素還元能を有することがわかった。【０１８２】
［比較例１］
１．触媒の調製
市販のＮｂ2Ｏ5（株式会社高純度化学研究所製）を触媒（以下「触媒（６）」とも記す。）として用いた。【０１８３】
触媒（６）の粉末Ｘ線回折スペクトルを図１３に示し、当該粉末Ｘ線回折スペクトルにおける回折角２θ＝２０°〜３０°の範囲の拡大図を図１４に示す。当該粉末Ｘ線回折スペクトルにおいて、回折角２θ＝２０°〜３０°の間に、Ｎｂ2Ｏ5骨格に由来する回折線ピークが観測された。ベースラインの強度である回折角２θ＝２２°のＸ線回折強度は４７４であり、回折角２θ＝２５．４５°〜２５．６５°間のＸ線回折強度の最大値I1は８９４であり、回折角２５．６５°〜２６．０°間のＸ線回折強度の最大値I2は６２であり、I2／（I1＋I2）は０．０６であった。【０１８４】
２．燃料電池用電極の製造
前記触媒（６）を用いた以外は実施例１と同様にして燃料電池用電極（６）を得た。【０１８５】
３．酸素還元能の評価
前記燃料電池用電極（６）を用いた以外は実施例１と同様にして酸素還元能を評価した。図２４に当該測定により得られた電流−電位曲線を示す。【０１８６】
比較例１で作製した燃料電池用電極（６）は、酸素還元開始電位が０．６３Ｖ（ｖｓ．ＮＨＥ）であり、酸素還元能が低いことがわかった。【０１８７】
［比較例２］
１．触媒の調製
非特許文献１に記載された製造方法にしたがって、Ｎｂ2Ｏ5を還元してＮｂ12Ｏ29（以下「触媒（７）」とも記す。）を調製した。【０１８８】
触媒（７）の粉末Ｘ線回折スペクトルを図１５に示し、当該粉末Ｘ線回折スペクトルにおける回折角２θ＝２０°〜３０°の範囲の拡大図を図１６に示す。当該粉末Ｘ線回折スペクトルにおいて、回折角２θ＝２３°〜２８°の間に、Ｎｂ12Ｏ29骨格に由来する４つの回折線ピークが観測された。ベースラインの強度である回折角２θ＝２２°のＸ線回折強度は１０６であり、回折角２θ＝２５．４５°〜２５．６５°間のＸ線回折強度の最大値I1は３８であり、回折角２５．６５°〜２６．０°間のＸ線回折強度の最大値I2は５５２であり、I2／（I1＋I2）は０．９４であった。【０１８９】
２．燃料電池用電極の製造
前記触媒（７）を用いた以外は実施例１と同様にして燃料電池用電極（７）を得た。【０１９０】
３．酸素還元能の評価
前記燃料電池用電極（７）を用いた以外は実施例１と同様にして酸素還元能を評価した。図２５に当該測定により得られた電流−電位曲線を示す。【０１９１】
比較例２で作製した燃料電池用電極（７）は、酸素還元開始電位が０．６０Ｖ（ｖｓ．ＮＨＥ）であり、触媒（６）と同様に酸素還元能が低いことがわかった。【０１９２】
実施例１〜５および比較例１〜２の結果から、酸素ガスを含む不活性ガス中で、ニオブ含有炭窒化物を加熱することにより得られるニオブ含有炭窒酸化物からなる触媒が、より高い酸素還元能を有することがわかった。【０１９３】
［比較例３］
１．触媒の調製
実施例１と同様にして炭窒化ニオブ（１）を製造した。次にロータリーキルンにおいて、１容量％の酸素ガスを含むアルゴンガスと、４容量％の水素ガスを含む窒素ガスとを等量流しながら、炭窒化ニオブ（１）０．５０ｇを９５０℃で２５時間、加熱することにより、ニオブ含有炭窒酸化物（以下「触媒（８）」とも記す。）を調製した。【０１９４】
触媒（８）の粉末Ｘ線回折スペクトルを図１７に示し、当該粉末Ｘ線回折スペクトルにおける回折角２θ＝２０°〜３０°の範囲の拡大図を図１８に示す。当該粉末Ｘ線回折スペクトルにおいて、回折角２θ＝２３°〜２８°の間に、Ｎｂ12Ｏ29骨格に由来する４つの回折線ピークと、Ｎｂ2Ｏ5骨格に由来する回折線ピークが観測された。ベースラインの強度である回折角２θ＝２２°のＸ線回折強度は４４３であり、回折角２θ＝２５．４５°〜２５．６５°間のＸ線回折強度の最大値I1は２２０１であり、回折角２５．６５°〜２６．０°間のＸ線回折強度の最大値I2は６９７であり、I2／（I1＋I2）は０．２４であった。【０１９５】
また、触媒（８）の元素分析結果を表２に示す。【０１９６】
２．燃料電池用電極の製造
前記触媒（８）を用いた以外は実施例１と同様にして燃料電池用電極（８）を得た。【０１９７】
３．酸素還元能の評価
前記燃料電池用電極（８）を用いた以外は実施例１と同様にして酸素還元能を評価した。図２６に当該測定により得られた電流−電位曲線を示す。【０１９８】
比較例３で作製した燃料電池用電極（８）は、酸素還元開始電位が０．６５Ｖ（ｖｓ．ＮＨＥ）であった。【０１９９】
【表１】
2010041639.tif 000003
【０２００】
【表２】
2010041639.tif 000004
【産業上の利用可能性】
【０２０１】
本発明の触媒は、酸性電解質中や高電位で腐食せず、耐久性に優れ、高い酸素還元能を有するので、燃料電池用触媒層、電極、電極接合体または燃料電池に用いることができる。
【図１】
2010041639.tif 000005
【図２】
2010041639.tif 000006
【図３】
2010041639.tif 000007
【図４】
2010041639.tif 000008
【図５】
2010041639.tif 000009
【図６】
2010041639.tif 000010
【図７】
2010041639.tif 000011
【図８】
2010041639.tif 000012
【図９】
2010041639.tif 000013
【図１０】
2010041639.tif 000014
【図１１】
2010041639.tif 000015
【図１２】
2010041639.tif 000016
【図１３】
2010041639.tif 000017
【図１４】
2010041639.tif 000018
【図１５】
2010041639.tif 000019
【図１６】
2010041639.tif 000020
【図１７】
2010041639.tif 000021
【図１８】
2010041639.tif 000022
【図１９】
2010041639.tif 000023
【図２０】
2010041639.tif 000024
【図２１】
2010041639.tif 000025
【図２２】
2010041639.tif 000026
【図２３】
2010041639.tif 000027
【図２４】
2010041639.tif 000028
【図２５】
2010041639.tif 000029
【図２６】
2010041639.tif 000030
【図２７】
2010041639.tif 000031
【図２８】
2010041639.tif 000032
【国際調査報告】
2010041639.tif 000033
2010041639.tif 000034
2010041639.tif 000035
2010041639.tif 000036